(57)【特許請求の範囲】
【請求項１】
ドイツ工業規格ＤＩＮ５３７７５、ｐａｒｔ２に従って製造され且つ１％の顔料濃度及び１．０ｍｍの厚さを有する完全色可塑化ポリ塩化ビニルの圧延板において、ＣＩＥＬＡＢ系において少なくとも４５のクロマＣ＊ａｂによって特徴づけられる高い彩度を有する下記式のジケトピロロピロールの顔料。
【化１】
0003881388.tif 000007
【請求項２】
請求項１記載の式Ｉのジケトピロロピロールの顔料の製造方法において、ジシクロヘキシルスクシナート、ジアルキルスクシナート、モノアルキルモノフェニルまたはジフェニルスクシナート（ここにおいて、これらのスクシナート中のアルキルはＣ１−Ｃ１８アルキルであり、そしてフェニルは置換されていないフェニルまたは１個または２個のハロゲン原子、１個または２個のＣ１−Ｃ６アルキルまたはＣ１−Ｃ６アルコキシによって置換されたフェニルである）１モルを、式
【化２】
0003881388.tif 000008
のニトリルの２モルと、不活性有機溶剤中において、塩基としてアルカリ金属またはアルカリ金属アルコラートの存在下で、高められた温度において反応させて顔料アルカリ金属塩を生成させ、そして次にこの得られた顔料アルカリ金属塩を該顔料アルカリ金属塩の懸濁物を水とアルコールＲＯＨ（ここにおいて、ＲはＣ２−Ｃ４アルキルである）に加えることからなるプロトリシスに付し、それに続いて６５乃至１５０℃の温度範囲において３０分乃至２４時間処理することよりなるコンディショニングにかける製造方法。
【請求項３】
請求項１記載の式Ｉのジケトピロロピロール顔料を含有する高分子有機材料。
【請求項４】
高分子有機材料がポリオレフィンである請求項３記載の高分子有機材料。
【請求項５】
高分子有機材料が塗料に含まれている、請求項３記載の高分子有機材料。
【発明の詳細な説明】
【０００１】
本発明は、予期されなかったほどの高いクロマ（彩度 = chroma)を有する１、４−ジケト−３、６−ビス（ビフェニル−４−イル）ピロロ〔３，４−ｃ〕ピロールの新規な顔料型に関する。
【０００２】
１、４−ジケト−３、６−ビス（ビフェニル−４−イル）ピロロ［3,4 −ｃ］−ピロールは米国特許第４５７９９４９号明細書に開示されている。この顔料は、特定の用途にとってはクロマが不十分なかなり透明型の顔料である。米国特許第４９３１５６６号明細書は向上された色学的特性（改良された彩度、すなわちクロマ）をも有する化学的に純粋なピロロ［３，４−ｃ］ピロールの新規な製造方法を開示している。この方法は、その顔料のアルカリ金属塩のプロトリシスを順次的に、すなわち少なくとも２回に分けて実施する。この特許明細書に開示されている１、４−ジケト−３、６−ビス（ビフェニル−４−イル）ピロロ［３，４−ｃ］ピロールは、顕著に向上された不透明度と幾分改良された、しかしまだ完全には満足できないクロマとによって区別される。特定の用途のためには、たとえばプラスチックおよび特に非金属化自動車用および工業用ラッカー塗料に使用するためには、できるだけ高い彩度(saturation)を有していることが最も重要である。したがって、最近、非常に高い彩度を有する高性能顔料に対する需要が目立って高まってきている。すでに多数のジケトピロロピロール顔料が高性能顔料として受け入れられているが、しかしそのような高い評価を受けている顔料の場合でさえ、特別に高い彩度を有する顔料型を得ることがいぜん課題である。
【０００３】
誠に驚くべきことながら、今回１，４−ジケト−３，６−ビス（ビフェニル−４−イル）ピロロ［３，４−ｃ］ピロールの製造時に、中間生成物として生成される顔料塩を該顔料塩の懸濁物を６５乃至１５０℃の温度範囲において低級アルキルアルコールへ一挙に加えることによってプロトリシスし、それに続いてコンディショニングを実施することによって高い不透明度と予期されなかったほどに高い彩度とを有する生成物が得られることが見いだされた。
【０００４】
すなわち、本発明は、ドイツ工業規格ＤＩＮ５３７７５、ｐａｒｔ２に従って製造され、そして１％の顔料濃度と１．０ｍｍの厚さとを有する完全色(full-shade)可塑化ポリ塩化ビニルの圧延板において、ＣＩＥＬＡＢ系で少なくとも４５のクロマＣ*ab によって特性づけられる高い彩度を有する下記式のジケトピロロピロールの顔料型に関する。
【化３】
0003881388.tif 000002
【０００５】
好ましい式Ｉのジケトピロロピロールは、上記のごとく製造された可塑化ポリ塩化ビニル（ＰＶＣとも略記する）シートにおけるＣＩＥＬＡＢ系による下記数値によって特性づけられる：
少なくとも４６，好ましくは４６．３乃至５４のクロマＣ*ab
少なくとも３６、好ましくは３６．５乃至４２の明度Ｌ*
少なくとも２３、好ましくは２３．４乃至２９の色相角(hue angle) ｈab
ＣＩＥＬＡＢ系において使用されている”クロマ”または”色度”（Ｃ*ab ）、明度（Ｌ* ）および色相角（ｈab）という術語は文献により公知である。特に、たとえば H.G.Voelz, Industrielle Farbpruefung, Grundlagen und Methoden, VCH Verlagsgesellschaft mbH, Weinheim ドイツ国、（1990年）に記載されている。ここにおいては、単にクロマ(chroma)または色度(chromaticity)という術語は彩度(saturation)と等価であるということだけを強調する。
本発明のジケトピロロピロールが、ＰＶＣのみならず、その顔料が使用に適するすべての基質において予期されざる高い彩度を示すことは容易に理解されることであろう。ＰＶＣは、本発明の説明に単に定量的彩度決定のための基準基質として選択されたにすぎない。その選択の理由は、適当な試験試料（圧延板）が簡明な標準規格（ＤＩＮ５３７７５、Ｐａｒｔ２）に従って作成することができるからである。すでに前記したように、本発明の顔料は他のプラスチックならびに塗料系においても驚くべき程に高い彩度を示す。
【０００６】
本発明の顔料の製造方法も新規であり、そして本発明のいま１つの対象である。本発明の方法は、ジシクロヘキシルスクシナート、ジアルキルスクシナート、モノアルキルモノフェニルまたはジフェニルスクシナート（ここにおいて、これらのスクシナート中のアルキルはＣ１−Ｃ１８アルキルであり、そしてフェニルは置換されていないフェニルまたは１個または２個のハロゲン原子、１個または２個のＣ１−Ｃ６アルキルまたはＣ１−Ｃ６アルコキシによって置換されたフェニルである）１モルを、式
【化４】
0003881388.tif 000003
のニトリルの２モルと、不活性有機溶剤中において、強塩基としてのアルカリ金属またはアルカリ金属アルコラートの存在下で、高められた温度において反応させて顔料アルカリ金属塩を生成させ、そして次にこの得られた顔料アルカリ金属塩を該顔料アルカリ金属塩の懸濁物を水とアルコールＲＯＨ（ここにおいて、ＲはＣ２−Ｃ４アルキルである）に加えることからなるプロトリシスに付し、それに続いて６５乃至１５０℃の温度範囲において３０分乃至２４時間処理することよりなるコンディショニングにかける、式Ｉの化合物を生成させることを特徴とする。
【０００７】
Ｃ1-Ｃ6 アルキルの例は、メチル、エチル、ｎ−プロピル、イソプロピル、ｎ−ブチル、ｓｅｃ−ブチル、ｔｅｒｔ−ブチル、ｎ−アミル、ｔｅｒｔ−アミル、ヘキシルであり、そしてＣ1-Ｃ18アルキルの例は、さらに加えてヘプチル、オクチル、２−エチルヘキシル、ノニル、デシル、ドデシル、テトラデシル、ヘキサデシル、オクタデシルなどである。
Ｃ1-Ｃ6 アルコキシの例は、メトキシ、エトキシ、ｎ−プロポキシ、イソプロポキシ、ブトキシ、ヘキシルオキシなどである。
アルコールＲＯＨは、イソプロパノールまたはｎ−ブタノールが好都合であるが、好ましいのはプロパノールであり、そして特に好ましいのはエタノールである。
顔料アルカリ金属塩の懸濁物は好ましくは水／アルコールの混合物に加えられ、そしてこの水とアルコールとの混合比は好ましくは５乃至５０：９５乃至５０重量％、特に好ましくは１０乃至３０：９０乃至７０容量％である。
プロトリシスとそれに続くコンディショニングは、塩基性乃至中性媒質中において実施される。塩基性媒質が好ましい。そして好ましい温度範囲は７０乃至１１５℃であり、処理は１乃至８時間実施される。
【０００８】
本発明を実施する場合に使用されるジアルキルまたはジフェニルスクシナートは、対称形または非対称形ジスクシナートでありうる。しかしながら、対称形ジスクシナート、特に対称形ジアルキルスクシナートを使用するのが好ましい。ジフェニルスクシナートまたはモノフェニルモノアルキルスクシナートが使用される場合には、そのフェニルは置換されていなくても、あるいは１個または２個のハロゲン原子たとえば塩素原子、Ｃ1 −Ｃ6-アルキル基たとえばメチル、エチル、イソプロピルまたはｔｅｒｔ−ブチル、または１個または２個のＣ1 −Ｃ6-アルコキシ基たとえばメトキシまたはエトキシによって置換されていてもよい。置換されていないフェニルが好ましい。ジアルキルスクシナートまたはモノアルキルモノフェニルスクシナートが使用される場合には、そのアルキルは直鎖状または分枝状であり得る。好ましいアルキルは１乃至１２個の炭素原子、より好ましくは１乃至８個、最も好ましくは１乃至５個の炭素原子を含有している。好ましい分枝状アルキルはｓｅｃ−アルキルまたはｔｅｒｔ−アルキルであって、たとえばイソプロピル、ｓｅｃ−ブチル、ｔｅｒｔ−ブチル、ｔｅｒｔ−アミルである。スクシナート残基中の各アルキル部分が３乃至５個の炭素原子を含有している対称形枝分かれジアルキルスクシナートを使用するのが最も好ましい。
【０００９】
ジスクシナートの例としては以下のものがあげられる：
ジメチルスクシナート、
ジエチルスクシナート、
ジプロピルスクシナート、
ジブチルスクシナート、
ジペンチルスクシナート、
ジヘキシルスクシナート、
ジヘプチルスクシナート、
ジオクチルスクシナート、
ジイソプロピルスクシナート、
ジ−ｓｅｃ−ブチルスクシナート、
ジ−ｔｅｒｔ−ブチルスクシナート、
ジ−ｔｅｒｔ−アミルスクシナート、
ビス［１，１−ジメチルブチル］スクシナート、
ビス［１，１、３、３−テトラメチルブチル］スクシナート、
ビス［１，１−ジメチルペンチル］スクシナート、
ビス［１−メチル−１−エチルブチル］スクシナート、
ビス［１，１−ジエチルプロピル］スクシナート、
ジフェニルスクシナート、
ビス［４−メチルフェニル］スクシナート、
ビス［２−メチルフェニル］スクシナート、
ビス［４−クロロフェニル］スクシナート、
ビス［２、４−ジクロロフェニル］スクシナート、
モノエチルモノフェニルスクシナート。
上記に列記したジスクシナートならびに式IIのニトリルは公知化合物であり、そして公知方法によって製造することができる。
【００１０】
ジスクシナートと式IIのニトリルとの反応は有機溶剤中において実施される。適当な溶剤は、典型的には次のものである。１個乃至１０個の炭素原子を有する第一、第二または第三アルコールたとえばメタノール、エタノール、ｎ−プロパノール、イソプロパノール、ｎ−ブタノール、ｓｅｃ−ブタノール、ｔｅｒｔ−ブタノール、ｎ−ペンタノール、２−メチル−２−ブタノール、２−メチル−２−ペンタノール、３−メチル−３−ペンタノール、２−メチル−２−ヘキサノール、３−エチル−３−ペンタノール、２、４、４−トリメチル−２−ペンタノール；グリコール類たとえばエチレングリコールまたはジエチレングリコール；エーテル類たとえばテトラヒドロフランまたはジオキサン、またはグリコールエーテル類たとえばエチレングリコールモノ−またはジ−メチルエーテル、エチレングリコールモノ−またはジ−エチルエーテル、ジエチレングリコールモノメチルエーテルまたはジエチレングリコールモノエチルエーテル；双極子非プロトン溶剤たとえばジメチルホルムアミド、Ｎ、Ｎ−ジメチルアセトアミド、ニトロベンゼン、Ｎ−メチルピロリドン；脂肪族または芳香族炭化水素類たとえばベンゼンまたはアルキル−、アルコキシ−またはハロゲン−置換ベンゼンたとえばトルエン、キシレン、アニソールまたはクロロベンゼン；芳香族性Ｎ−ヘテロ環式化合物たとえばピリジン、ピコリンまたはキノリン。これらの溶剤は混合物として使用することもできる。反応物１重量部当り溶剤５乃至２０重量部を使用するのが好ましい。
【００１１】
本発明の方法における好ましい溶剤は、アルコール特に、第二または第三アルコールである。好ましい第三アルコールは、ｔｅｒｔ−ブタノールおよびｔｅｒｔ−アミルアルコールである。これらの溶剤の混合物、あるいはこれらの好ましい溶剤と芳香族炭化水素たとえばトルエンまたはキシレンまたはハロゲン置換ベンゼンたとえばクロロベンゼンまたはｏ−ジクロロベンゼンとの混合物も好ましい。
【００１２】
本発明の実施時に使用される適当な強塩基はリチウム、ナトリウム、カリウムのごときアルカリ金属、およびアルカリ金属アルコラートである。アルカリ金属アルコラートは、１個乃至１０個の炭素原子を有する第一、第二または第三脂肪族アルコールから誘導されたものが好ましい。例示すればリチウム、ナトリウムまたはカリウムのメチラート、エチラート、ｎ−プロピラート、イソプロピラート、ｎ−ブチラート、ｓｅｃ−ブチラート、ｔｅｒｔ−ブチラート、２−メチル−２−ブチラート、２−メチル−２−ペンチラート、３−メチル−３−ペンチラートおよび３−エチル−３−ペンチラートである。これらのアルカリ金属アルコラートの混合物を使用することもできる。アルカリ金属がナトリウムまたはカリウムであり、アルコラート第二または第三アルコールから誘導されたものであるアルカリ金属アルコラートを使用するのが好ましい。したがって、特に好ましい強塩基は、ナトリウムまたはカリウムのイソプロピラート、ｓｅｃ−ブチラート、ｔｅｒｔ−ブチラート、ｔｅｒｔ−アミラートなどである。アルカリ金属アルコラートは、現場において対応するアルコールをアルカリ金属と反応させて製造することもできる。
【００１３】
本発明の方法においては、強塩基をジスクシナートの１モル当り０．１乃至１０モル、好ましくは１．９乃至４．０モルの量で使用するのが便利である。原則として化学量論的量の塩基を使用すれば十分であるが、塩基を過剰に使用して収量に好結果を得られる場合もある。
反応は、６０乃至１４０℃の温度範囲において都合よく実施されるが、８０乃至１２０℃の温度範囲がより好ましい。
【００１４】
ジスクシナートと式IIのニトリルとを反応させる場合、原則的にはすべての成分を低温において一緒に仕込み、それからこの混合物を反応温度範囲に加熱してもよいし、または、反応温度の範囲において個々の成分を任意の順序で仕込んでもよい。通常収率に特に有利な影響を及ぼす好ましい実施態様は、まず反応器に強塩基とニトリルとを一緒に仕込み、そして次に反応温度範囲においてジスクシナートを添加することよりなる。いま１つの実施態様は、ジスクシナートとニトリルとを同時的に塩基に添加することよりなる。本発明の反応はバッチ方式で実施することもできるし、また連続方式で実施することもできる。
特に低級アルキル基を含有するジスクシナートと、低級アルコールたとえばメタノール、エタノール、ｎ−プロパノール、イソプロパノールまたはｔｅｒｔ−ブタノールから誘導されたアルコラートとを使用する場合には、反応の間に生成される低級アルコールを反応媒質から連続的に除去するのが高収率を得るために有利である。
溶剤としてアルコールが、そして塩基としてアルコラートが使用される場合には、同種のアルキル基を含有するアルコールとアルコラートとを選択するのが有利である。さらに、ジスクシナートも同種のアルキルを含有すれば同じく有利となる。
【００１５】
得られた顔料塩のプロトリシスのためには、その顔料アルカリ金属塩を水とアルコールとからなるプロトリシス剤に添加する。得られた懸濁物を６５乃至１５０℃の温度範囲において３０分乃至２４時間処理した後、式Ｉの顔料が沈殿し、そしてこれを濾過のごときそれ自体公知の分離法によって単離することができる。水アルコール混合物は、顔料アルカリ金属塩１重量部当り５乃至２０重量部の任意の混合比で使用することができる。
【００１６】
本発明の顔料は、高分子有機材料の顔料着色のためにきわめて好適である。本顔料は、たとえば粉末、ペースト、フラッシュペースト、調合物の形態で使用することができる。とりわけ、本顔料は印刷インク、サイジングカラー、バイダーカラーあるいは物理的乾燥型または酸化乾燥型塗料、酸−、アミン−または過酸化物−硬化性塗料またはポリウレタン塗料を含むあらゆる種類の塗料系に配合して使用するのに好適である。本顔料はまた合成、半合成または天然高分子有機材料の着色に使用することができる。たとえば、ポリ塩化ビニル、ポリスチレン、ポリオレフィンたとえばポリエチレンおよびポリプロピレン、さらにはポリエステル、フェノールプラスチック、アミノプラスチックおよびゴムの着色に使用することができる。さらに他の用途として、天然繊維、再生繊維または人工繊維、たとえばガラス、シリケート、アスベスト、木材、セルロース、アセチルセルロース、ポリアクリロニトリル、ポリエステル、ポリウレタンおよびポリ塩化ビニルなどの繊維およびこれらの混合物の着色に使用される。これらの材料の着色のために、本顔料を他の有機または無機顔料と組み合わせて、または組み合わせないで使用することができる。本新規顔料を使用すると、優れた耐久性を有する美麗な赤色に着色されたプリント、仕上げ、コート、コーティング、成形物品、たとえばシート、フィラメント、ボード、ブロック、顆粒、ロッドなどが得られる。
また、本新規赤色顔料は、固形物質、弾性物質、ペースト状物質、粘性物質、低粘性物質、またはチキソトロピー性物質などの着色に使用することもでき、そしてこれらの物質にそれ自体公知の方法で配合することができる。水性ペーストは、湿潤剤または分散剤を添加してまたは添加しないで、本顔料を水中で撹拌混合することによって、あるいはまた、水の存在および場合によっては有機溶剤または油の存在下において、分散剤の中に本顔料合物を撹拌または混練することによって都合よく得ることができる。これらのペーストは、次にフラッシュペースト、印刷インク、サイジングカラー、プラスチック分散物、紡糸液をつくるために使用することができる。本顔料はまた撹拌、ロールがけ、混練、摩砕などによって水、有機溶剤、非乾性油、乾性油、塗料系およびワニス、プラスチックまたはゴムの中に配合することもできる。さらに、有機または無機材料、顆粒、繊維材料、粉末または他の顔料と乾式混合することによって本顔料を組成物に加工することができる。
【００１７】
本新規顔料は非常に高い彩度、良好な不透明度、卓越した色濃度を合わせもつ色の純度のみならず、その全般的な優れた堅牢性、たとえば耐光堅牢性、耐候性、上塗り堅牢性、マイグレーション堅牢性、耐熱性さらにまた良好なレオロジカル特性によって特徴づけられる。
本発明による顔料は、ポリオレフィン類および、特に水性および／または溶剤塗料、特に自動車用ラッカーの着色に好適である。
以下、本発明を実施例によってさらに詳細に説明する。
【００１８】
実施例１
（ａ）乾燥したｔｅｒｔ−アミルアルコールの１６０mlにナトリウムの９．２ｇを加え、そしてこの混合物を１００℃に加熱し、ナトリウムが完全に溶解するまで激しく撹拌しながら還流加熱する。この溶液を９０℃に冷却し、次に４−ビフェニルニトリルの３５．８５ｇを加え、そしてこの混合物を再び還流温度（約１１０℃）に加熱する。次にジイソプロピルスクシナートの２４．４ｇをゆっくりと（約６時間半かけて）添加する。この懸濁物をさらに２時間還流加熱し、１００℃に冷却し、ｔｅｒｔ−アミルアルコールの２０mlで希釈する。
（ｂ）上記により得られた顔料塩懸濁物を、水７０mlとｎ−プロパノールの４９０mlとの混合物に加える。次に、この混合物を８５℃において６時間撹拌する。４０℃に冷却した後、濾過する。最初に残留物をメタノールで濾液が無色となるまで洗い、次に水で同じく濾液が無色となるまで洗う。このあと、真空乾燥炉中において８０℃で乾燥して、下記式の赤色生成物２７．５ｇを粉末形状で得た。
【化５】
0003881388.tif 000004
ドイツ規格ＤＩＮ５３７７５、part２に記載された方法に従って、厚さが１．０mmであり、顔料濃度が１％である可塑化ＰＶＣの圧延板（ＤＩＮ５３７７５、part２のitem6.3 参照）を作成し、その色値をＣＩＥＬＡＢに従って測定した。
得られた数値は下記のとおりであった。
Ｌ* ＝３８．４        Ｃ*ab ＝４８．１      ｈab＝２５．０。
【００１９】
実施例２
（ａ）乾燥したｔｅｒｔ−アミルアルコールの４６０mlにナトリウムの２６．７ｇを加え、この混合物を１００℃に加熱し、ナトリウムが完全に溶解するまで激しく撹拌しながら還流加熱する。この溶液を９０℃に冷却し、次に４−ビフェニルニトリルの１０５．３ｇを加え、この混合物を再び還流温度（約１１０℃）に加熱する。次に、ジイソプロピルスクシナートの７０．４ｇをゆっくりと加える。この間、ｔｅｒｔ−アミルアルコールとイソプロパノール（３３４ｇ）との混合物を連続的に蒸留除去し、そして同時にｔｅｒｔ−アミルアルコールの３３５ｇで置換する。
（ｂ）上記により得られた顔料塩懸濁物を冷却し、エタノールの１４５０mlと水２９０mlとの混合物に加える。次に、この混合物を還流加熱下において６時間撹拌する。４０℃に冷却し、濾過する。最初に残留物をメタノールで濾液が無色となるまで洗い、次に水で同じく濾液が無色となるまで洗う。このあと、真空乾燥炉中において８０℃で乾燥して、実施例１と同じ赤色生成物１０７ｇを得た。
ドイツ規格ＤＩＮ５３７７５、part２に記載された方法に従って、厚さが１．０mmであり、顔料濃度が１％である可塑化ＰＶＣの圧延板（ＤＩＮ５３７７５、part２のitem6.3 参照）を作成し、その色値をＣＩＥＬＡＢに従って測定した。得られた数値は下記のとおりであった。
Ｌ* ＝３９．２        Ｃ*ab ＝５０．３      ｈab＝２５．１。
【００２０】
実施例３
実施例１（ａ）に記載したようにして、顔料塩懸濁物を製造し、イソプロパノールの５００mlと水１００mlとの混合物に添加した。得られた懸濁物をオートクレーブ中において１２０℃に５時間加熱し、次に室温に冷却し、濾過し、残留物を実施例１に記載の如く洗浄し赤色の顔料を粉末状態で、収量３０．０ｇで得た。
ドイツ規格ＤＩＮ５３７７５、part２に記載された方法に従って、厚さが１．０mmであり、顔料濃度が１％である可塑化ＰＶＣの圧延板（ＤＩＮ５３７７５、part２のitem６．３参照）を作成し、その色値をＣＩＥＬＡＢに従って測定した。
得られた数値は下記のとおりであった。
Ｌ* ＝３６．９        Ｃ*ab ＝４６．４      ｈab＝２３．５。
【００２１】
実施例４および５
ガラスビード（直径＝２mm）                  ２３０ｇ
下記組成の熱硬化性アクリルワニス              ９２ｇ
顔料                                            ８ｇ
からなる混合物を分散機中において９０分間分散させた。
0003881388.tif 000005
分散後、ガラスビードを分離し、そして着色されたラッカーをアルミシート上にスプレー塗布した。室温において３０分間ラッカーを空気乾燥し、次に１１５℃でにおいて３０分間焼付けた。
得られた仕上げ塗層のＣ*ab ，Ｌ* およびｈabの値をＣＩＥＬＡＢ系によって測定した。得られた数値を下表に示す。
【表１】
0003881388.tif 000006
色のすべての測定は、ミノルタCM-2002 分光光度計（d/8 ジオメトリー、スペキュラー部品含、Ｄ65照明、１０°観測器）を使用して実施した。